ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является снижение себестоимости пористого заполнителя, полученного из шихты.
Технический результат достигается тем, что шихта для производства пористого заполнителя, содержащая глину монтмориллонитовую и уголь, доломит, окончательно включает молотый и просеянный через сито №0,63 бой силикатного кирпича, причем компоненты находятся при следующем соотношении, мас.%: глина монтмориллонитовая 69,0-75,0; уголь 5,0-6,0; указанный бой кирпича 20,0-25,0.
В таблице приведены составы шихты для производства пористого заполнителя.
Компоненты
Состав, мас.%:
1
2
3
Глина монтмориллонитовая
75,0
72,0
69,0
Уголь
5,0
5,5
6,0
Молотый бой силикатного кирпича
20,0
22,5
25,0
Компоненты сырьевой смеси дозируют в требуемых количествах. Уголь и бой силикатного кирпича размалывают до порошкообразного состояния и смешивают с глиной монтмориллонитовой (используют глины, включающие Al-монтмориллонит и Fe-монтмориллонит (нонтронит). Полученную шихту увлажняют до 18-23% и формуют из нее гранулы размером 20-40 мм, которые сушат и обжигают при температуре 1000-1100°С.
Использование предложенной шихты позволит снизить себестоимость пористого заполнителя на 5-7% в сравнении с себестоимостью заполнителя, изготовленного из шихты [1].
Источник информации
1. SU 1161500, С04В 31/00, 1985.